КОМПОЗИЦИИ БЫСТРОСХВАТЫВАЮЩЕГОСЯ ВЯЖУЩЕГО, СОДЕРЖАЩИЕ СОЛЬ КАЛЬЦИЯ, ДЛЯ ИЗДЕЛИЙ И КОНСТРУКЦИЙ ИЗ БЕТОНА

1.Быстросхватывающееся вяжущее, включающее:
цемент;
по меньшей мере, один суперпластификатор;
нитрит кальция; и
по меньшей мере, одно формольное производное.
2. Быстросхватывающееся вяжущее по п.1, в котором формольное производное представляет собой формальдегид, муравьиную кислоту или ее соль со щелочным или щелочно-земельным металлом, или формальдегид-бисульфит щелочного или щелочноземельного металла, или формальдегид-сульфоксид щелочного или щелочно-земельного металла.
3. Быстросхватывающееся вяжущее по п.1, в котором формольное производное представляет собой формальдегид или формальдегид-бисульфит щелочного или щелочно-земельного металла.
4. Быстросхватывающееся вяжущее по п.1, включающее:
99,5-90%, предпочтительно, 99-95% портландцемента;
0,5-10%, предпочтительно, 1-5% компонентов:
по меньшей мере, одного суперпластификатора;
нитрита кальция; и
по меньшей мере, одного формольного производного.
5. Быстросхватывающееся вяжущее по п.1, в котором суперпластификатор является полиокс-поликарбоксилатом.
6. Быстросхватывающееся вяжущее по п.1, в котором суперпластификатор является полиокс-полифосфонатом.
7. Быстросхватывающееся вяжущее по п.1, в котором суперпластификатор получен полимеризацией:
по меньшей мере, одного ионного мономера, содержащего фосфоновую, сульфоновую или карбоксильную группу;
и, по меньшей мере, одного мономера типа полиэтиленгликоль(ПЭГ)(мет)акрилата, молекулярная масса которого составляет 100-10000; и необязательно,
третьего мономера, выбираемого из акриламидного мономера или гидрофобного мономера.
8. Быстросхватывающееся вяжущее по п.1, в котором молярное отношение первого мономера ко второму мономеру изменяется от 75:25 до 45:55, а содержание третьего мономера, в случае его присутствия, составляет 5-25 мол.% от общего содержания мономеров.
9. Быстросхватывающееся вяжущее по п.1, в котором содержание нитрита кальция в вяжущем составляет 0,5-10%, предпочтительно, 1,5-5 мас.% от массы вяжущего.
10. Быстросхватывающееся вяжущее по п.1, в котором содержание формольного производного составляет 1-10%, предпочтительно, 2-5% от соли нитрита кальция.
11. Быстросхватывающееся вяжущее по одному из п.1, в котором содержание суперпластификатора, в расчете на сухую массу, составляет 0,1-5 мас.%, предпочтительно, 0,2-2 мас.% от массы вяжущего.
12. Быстросхватывающееся вяжущее по п.1, содержащее дополнительно, по меньшей мере, одну классическую добавку, используемую в бетонах.
13. Быстросхватывающееся вяжущее по п.1, содержащее дополнительно, по меньшей мере, одну добавку, выбираемую из группы, состоящей из воздухововлекающей добавки, противовспенивающей добавки, ингибиторов коррозии, агентов снижения усадки, волокон, пигментов, агентов модификации пластичности, предшественников гидратирующих агентов, водорастворимых полимеров, агентов, улучшающих перекачиваемость, добавок, редуцирующих щелочные реакции, усиливающих агентов, водоотталкивающих агентов и их смесей.
14. Быстросхватывающееся вяжущее по п.1, содержащее, дополнительно, соединение, одно или в смеси, выбираемое из:
(i) тиоцианата щелочного или щелочно-земельного металла или алюминия;
(ii) галогенида или галогената щелочного или щелочноземельного металла или алюминия;
(iii) нитрата щелочного или щелочно-земельного металла или алюминия;
(iv) амина, алканоламина, полигидроксиалкиламина;
(v) тиосульфата щелочного или щелочно-земельного металла или алюминия;
(vi) гидроксида щелочного или щелочно-земельного металла или алюминия;
(vii) соли карбоновой кислоты со щелочным или щелочноземельным металлом или алюминием, причем кислота отличается от муравьиной кислоты;
(viii) простого эфира (оксида); и
(ix) сахаров.
15. Быстросхватывающееся вяжущее по п.1, содержащее, дополнительно, тиоцианат и/или бромид кальция, натрия или калия.
16. Быстросхватывающееся вяжущее по п.1, в котором содержание указанного соединения составляет до 20 мас.% от нитрита кальция.
17. Усиливающая система, включающая, по меньшей мере, один суперпластификатор, нитрит кальция, и, по меньшей мере, одно формильное производное по пп.1-16.
18. Композиция сырой бетонной смеси или строительного раствора, включающая быстросхватывающееся вяжущее согласно одному из пп.1-16, затворенное водой.
19. Композиция по п.18, затворенная водой при отношении В/Ц, равном 0,45-0,65.
20. Композиция по п.18, которая представляет собой литую бетонную смесь.
21. Композиция по п.18, которая представляет собой литую бетонную смесь, имеющую после 90 мин, осадку конуса, по меньшей мере, составляющую 15 см, предпочтительно, 18 см.
22. Композиция по п.18, имеющая после гидравлического схватывания прочность на сжатие, равную, по меньшей мере, 1 МПа после 4 ч.
23. Композиция по п.18, которая представляет собой самоуплотняющуюся бетонную смесь.
24. Композиция по п.18, которая представляет собой самоуплотняющуюся бетонную смесь, имеющую после 90 мин расплыв, превышающий 650 мм.
25. Композиция по п.18, имеющая после гидролитического схватывания, прочность на сжатие, равную, по меньшей мере, 1 МПа по истечении 5 ч.
26. Композиция по п.1, имеющая удобоукладываемость, равную 1-2 ч.
27. Способ получения бетонной смеси или строительного раствора путем затворения водой быстросхватывающегося вяжущего согласно одному из пп.1-16 и заполнителей.
28. Способ получения по п.27, в котором все компоненты вводят на этапе смешивания быстросхватывающегося вяжущего с заполнителями и водой.
29. Способ получения по п.27, в котором нитрит кальция вводят после перемешивания остальных компонентов быстросхватывающегося вяжущего с заполнителями и водой.
30. Способ получения по п.27, в котором нитрит кальция вводят спустя 10-90 мин, предпочтительно, спустя 20-60 мин.
31. Способ по п.27, используемый при температурах, ниже или равных 10°С.
32. Способ по п.27, в котором распалубку осуществляют два раза в день.
33. Способ получения изделий из бетонного или строительного раствора с распалубкой два раза в день, причем эти две распалубки осуществляют при температуре ниже или равной 10°С.
34. Способ по одному из пп.27 или 33, используемый для получения бетонных перегородок.